СОТОВОЕ УПЛОТНЕНИЕ И СПОСОБ ЕГО ИЗГОТОВЛЕНИЯ

1. Уплотнение для отделения вращающейся части от статора в реактивном двигателе или газотурбинном двигателе (100), в котором сотовый элемент (13) и опорная пластина, в частности литая опорная пластина, выполнены как одна целая деталь, причем сотовый элемент (13) образован из основы (4, 4') с использованием электроэрозионной обработки, а на основу (4') нанесено покрытие, содержащее железо (Fe), хром (Cr), алюминий (Al) и/или иттрий (Y), в частности, путем осаждения из паровой фазы.
2. Уплотнение (22) по п.1, содержащее основу (4'), выполненную в форме кольца (16).
3. Уплотнение (22) по п.1, содержащее несколько сегментов (19), образующих кольцо (16').
4. Уплотнение по п.1, в котором основа (4, 4') содержит жаропрочный сплав на основе никеля, в частности, состоит из жаропрочного сплава на основе никеля.
5. Уплотнение по п.1, в котором основа (4, 4') представляет собой обычную или нержавеющую сталь, в частности, состоит из обычной или нержавеющей стали.
6. Уплотнение по п.1, в котором покрытие представляет собой защитный слой на поверхности сотовых ячеек (13), в частности, являющийся сплавом MCrAlY (M = Fe, Cr, Ni).
7. Уплотнение по п.6, в котором сплав MCrAlY содержит Fe, предпочтительно М представляет собой, главным образом, Fe, наиболее предпочтительно М представляет собой только Fe.
8. Уплотнение по п.6 или 7, в котором защитное покрытие или покрытие из MCrAlY создано как накладываемое покрытие.
9. Уплотнение по п.5 или 6, в котором защитное покрытие или покрытие из MCrAlY создано как диффузионное покрытие.
10. Уплотнение по п.1, 2 или 3, в котором сотовые ячейки (13) не соединены или не связаны с основой (4, 4') или опорной пластиной, в частности, не припаяны или не приварены.
11. Способ изготовления уплотнения (22), в частности, по любому из пп.1-10, в котором основу (4, 4') подвергают механической обработке, в частности, электроэрозионной обработке, что позволяет получить сотовые ячейки (13), выполненные за одно целое с основой (4'), при этом основу (4') покрывают железом (Fe), хромом (Cr), алюминием (Al) и/или иттрием (Y), в частности, путем осаждения из паровой фазы.
12. Способ по п.11, в котором для механической обработки основы (4, 4') используют инструмент (25), форма которого является ответной одной или более сотовых ячеек (13), что позволяет образовать несколько шестиугольных ячеек (13) в основе (4, 4') и получить сотовую ячейку (13) или сотовые ячейки (13), выполненные за одно целое с основой (4').
13. Способ по п.11, в котором основа (4, 4') содержит жаропрочный сплав на основе никеля.
14. Способ по п.11, в котором основа (4) представляет собой обычную или нержавеющую сталь.
15. Способ по пп.11, 12, 13 или 14, в котором покрытие на основу (4') наносят так, что сотовые ячейки (13) покрыты защитным слоем, в частности сплавом MCrAlY.
16. Способ по пп.11, 12, 13 или 14, в котором в основу (4') путем диффузии вводят по меньшей мере хром (Cr), алюминий (Al) и, при необходимости, железо (Fe) и/или иттрий (Y).